(57)【要約】【課題】テキスト、シンボル及びイメージ等を良好にかつ永久的にレーザーマーキングによりマーキングすること出来、ＩＤカードやラベルの製造に好適である積層共押出二軸延伸ポリエステルフィルムを提供する。【解決手段】ポリエチレンテレフタレート（ＰＥＴ）又はポリエチレンナフタレート（ＰＥＮ）から成り、ベース層と１層以上の外層の少なくとも２層から成る共押出二軸延伸フィルムであって、当該フィルムが上記ＰＥＴから成る場合はエチレングリコール及びテレフタル酸以外の共重合モノマーを構成単位として含み、当該フィルムが上記ＰＥＮから成る場合はエチレングリコール及び２，６−ナフタレンジカルボン酸以外の共重合モノマーを構成単位として含み、上記ベース層は白色顔料および炭化可能なポリマーで被覆されたレーザー吸収剤を含有する。【選択図】なし【特許請求の範囲】
【請求項１】
ポリエチレンテレフタレート（ＰＥＴ）又はポリエチレンナフタレート（ＰＥＮ）から成り、ベース層と１層以上の外層の少なくとも２層から成る共押出二軸延伸フィルムであって、当該フィルムが上記ＰＥＴから成る場合はエチレングリコール及びテレフタル酸以外の共重合モノマーを構成単位として含み、当該フィルムが上記ＰＥＮから成る場合はエチレングリコール及び２，６−ナフタレンジカルボン酸以外の共重合モノマーを構成単位として含み、上記ベース層は白色顔料および炭化可能なポリマーで被覆されたレーザー吸収剤を含有することを特徴とする共押出二軸延伸フィルム。
【請求項２】
少なくとも３層から成り、最外層がレーザー吸収剤を含有しない請求項１に記載の共押出二軸延伸フィルム。
【請求項３】
最外層の融点が、レーザー吸収剤を含有する層の融点より低い請求項２に記載の共押出二軸延伸フィルム。
【請求項４】
２層から成る請求項１に記載の共押出二軸延伸フィルム。
【請求項５】
レーザー吸収剤の周りを被覆する炭化可能なポリマーが化学的に第２の相溶化ポリマーと結合しており、コアを形成している請求項１〜４の何れかに記載の共押出二軸延伸フィルム。
【請求項６】
更に疑似プラスチックを含有する請求項５に記載の共押出二軸延伸フィルム。
【請求項７】
レーザー吸収剤のコア部の径が１０ｎｍ〜１０μｍである請求項５に記載の共押出二軸延伸フィルム。
【請求項８】
炭化可能なポリマーがポリアミド、ポリエステル、ポリカーボネート及びこれら２種以上の混合物から成る群より選択される請求項１〜７の何れかに記載の共押出二軸延伸フィルム。
【請求項９】
第２の相溶化ポリマーが、無水マレイン酸変性ポリエチレン、無水マレイン酸変性ポリプロピレン及びその混合物から選択される請求項５〜８の何れかに記載の共押出二軸延伸フィルム。
【請求項１０】
疑似プラスチックがポリオレフィンである請求項６〜９の何れかに記載の共押出二軸延伸フィルム。
【請求項１１】
総厚みが２３μｍ〜１ｍｍである請求項１〜１０の何れかに記載の共押出二軸延伸フィルム。
【請求項１２】
総厚みが３０μｍ〜１ｍｍである請求項１〜１０の何れかに記載の共押出二軸延伸フィルム。
【請求項１３】
総厚みが４０μｍ〜７００μｍである請求項１〜１０の何れかに記載の共押出二軸延伸フィルム。
【請求項１４】
総厚みが６５μｍ〜６００μｍである請求項１〜１０の何れかに記載の共押出二軸延伸フィルム。
【請求項１５】
レーザー吸収剤を含有しない最外層の厚みが３μｍ以上である請求項１〜１４の何れかに記載の共押出二軸延伸フィルム。
【請求項１６】
レーザー吸収剤を含有しない最外層の厚みが５μｍ以上である請求項１〜１４の何れかに記載の共押出二軸延伸フィルム。
【請求項１７】
レーザー吸収剤を含有しない最外層の厚みが７μｍ以上である請求項１〜１４の何れかに記載の共押出二軸延伸フィルム。
【請求項１８】
レーザー吸収剤を含有しない最外層の厚みが１２μｍ以上である請求項１〜１４の何れかに記載の共押出二軸延伸フィルム。
【請求項１９】
白色顔料が硫酸バリウム及び／又は二酸化チタンである請求項１〜１８の何れかに記載の共押出二軸延伸フィルム。
【請求項２０】
最外層が滑剤として粒子を含有する請求項１〜１９の何れかに記載の共押出二軸延伸フィルム。
【請求項２１】
白色顔料が硫酸バリウム及び／又は二酸化チタンである請求項１〜２０の何れかに記載の共押出二軸延伸フィルム。
【請求項２２】
少なくとも１つの最外層上に粒子から成る塗布層により被覆されている請求項１〜２１の何れかに記載の共押出二軸延伸フィルム。
【発明の詳細な説明】
【技術分野】
【０００１】
本発明はレーザーマーキング用共押出二軸延伸フィルムに関し、詳しくは、テキスト、シンボル及びイメージ等を良好にかつ永久的にレーザーマーキングによりマーキングすること出来、ＩＤカードやラベルの製造に好適である積層共押出二軸延伸ポリエステルフィルムに関する。本発明のフィルムは、明色の基材上に黒色およびグレー（中間色）のマーキングを行うことが出来る。
【背景技術】
【０００２】
近年、耐傷付き性や耐溶剤性の観点から、ＩＤカードの登録番号や写真などの個人用のマーキング媒体において、それを構成するプラスチックへのレーザーマーキング技術が急速に発展している。通常、１０６４、５３２又は３５５ｎｍの波長を有するパルスレーザー装置（Ｎｄ：ＹＡＧ、Ｎｄ：ＹО４又はＦＡＹｂ）を使用し、回転ミラーを使用してポリマー表面上にレーザービームの焦点を合わせることにより、高品質なレーザーマーキングを行うことが出来る。レーザーマーキング（刻印）は、９．３〜１０．６μｍの波長のパルスレーザー又は連続波炭酸ガスレーザーによっても行うことが出来る。
【０００３】
ポリマー又はその混合物に対するマーキング方法としては、次のような方法がありそれぞれ長所と短所がある。（１）グラヴィア印刷：コントラストが低いが永久的なマーキングが可能。（２）発色させる部分の上層を分解することによるマーキング：上層（着色可能）と下層（上層と異なる色）から成り、マーキングする箇所の上層を分解除去する方法。コントラストが良好であるが、有色またはグレースケールのマーキングが出来ない。（３）気泡形成による方法：暗色のフィルム上ではコントラストが高いが、明色のフィルム上ではコントラストが低い。グレースケールのマーキングが出来ない。（４）化学反応による色変化：局所的（マーキングすべき箇所）な加熱によるプラスチックの炭化などの化学反応を用いて色を変化させる。加熱のためのレーザービームの出力を変化させることにより、グレースケールまたは有色マーキングが可能である。
【０００４】
黒色塗布層を有する白色ＰＥＴフィルムから成るラベル用レーザーマーキングフィルムが知られている（例えば、特許文献１参照）。レーザー照射により、黒色塗布層を分解し、下地ＰＥＴ層の白色部分を露出させる。この種のフィルムは、黒色に白色のイメージがマーキングされる構造であり、高いコントラストのマーキング及び描画が得られる。しかしながら、このような分解によるマーキングのため、グレースケールのマーキングを行うことが出来ない。また、白色に黒色のイメージがマーキングされる場合、全面についてレーザー照射をスキャンしなければならないため不経済であり、マーキングに長時間のレーザー照射を必要とする。
【０００５】
また、白色層と黒色層とから成るレーザーマーキング用ラベルも知られている（例えば、特許文献２及び３参照）。上層が白色の場合、黒色上に白色のイメージが短時間のレーザー照射でマーキング出来る。しかしながら、層の分解によるマーキングのため、グレースケールのマーキングは出来ない。また、下地層に使用する電子線硬化性ポリウレタンアクリレートは脆く、機械的強度が低い。
【０００６】
高いコントラストで、しかもグレースケール（例えば写真モード）のマーキングを達成するには、上記のように分解して下地層を露出するのではなく、炭化のような色変化の手段が必要である。
【０００７】
上記のレーザーマーキング用塗布フィルムの分野と比較し、レーザーマーキング用成形体の報告は多数ある。しかしながら、これらの文献において、プラスチック用の特殊なレーザーマーキング用添加剤の必要性に関して相反する記載が多い。これは、これらの特殊な添加剤は、充填剤、着色剤、難燃剤などの別の目的で通常プラスチックに添加されるものであり、それらがレーザーマーキング性も向上させることが出来るということと推測される。これらの文献の中には、ポリカーボネート、ＰＢＴ、ＡＢＳなどの樹脂に対して上記の添加剤無しでもレーザーマーキングが可能であると報告している。しかしながら、上記の添加剤は、レーザーマーキング性を更に向上させるために、これらの樹脂にしばしば添加されるものである。
【０００８】
ポリマー成形品における色変化を促進するために、種々の添加剤が開発されている。レーザー光吸収剤を添加することにより、基材はレーザー光を吸収し、熱に変換され、この熱によりポリマーの炭化が促進される。ポリカーボネート等のポリマーであっても、容易に炭化される。レーザー光吸収剤としては金属アンチモンや酸化アンチモンが知られている（例えば、特許文献４参照）。また、カーボンブラックを吸収剤として使用することも知られている（例えば、特許文献５参照）。更に、コート層を有するグラファイトをレーザー光吸収剤として使用することも知られている（例えば、特許文献６参照）。また、金属酸化物が被覆されたマイカ（シート状シリケート）をレーザー光吸収剤として使用することも知られている（例えば、特許文献７参照）。更に、スズ−アンチモン混合酸化物をレーザー光吸収剤として使用することも知られている（例えば、特許文献８参照）。また、種々のリン含有鉄、銅、スズおよび／またはアンチモン混合酸化物をレーザー光吸収剤として使用しプラスチックに暗色のレーザーマーキングが施せることも知られている（例えば、特許文献９参照）。
【０００９】
プラスチックの炭化による色変化を温和な条件下で行う際、吸収剤と炭化物質とを組合わせて行うことが知られている（例えば、特許文献１０〜１２参照）。この種の吸収剤は、特別な構造を有し、吸収剤と炭化物質とがコア−シェル型構造となっている。
【００１０】
ポリ塩化ビニル（ＰＶＣ）フィルムはクレジットカード等の個別のカードの製造にしばしば使用される。この種のカードは、熱可塑性樹脂を変形させることにより、ナンバーや文字をエンボス刻印する。しかしながら、このような加工は、すべて個別の刻印（それぞれ異なる刻印）が必要な場合には適さない。ＰＶＣフィルムのカードへの加工特性はレーザーマーキングを使用しなくても良好である。熱による個々のエンボス刻印が可能であるが、例えば炎天下の自動車の室内などの温度の高い環境下では変形するという問題がある。そこで、レーザーマーキングが関心を持たれている。しかしながら、ＰＶＣフィルムにおいてレーザーマーキングを行った場合、レーザー照射による数百℃の高温でＰＶＣが分解（解重合）し腐食性の塩化水素ガスが発生する。そのため、例えばＢｏｆａ社製（ドルセット、英国）の耐酸性吸引フィルター装置がレーザーマーキングの際に必要となる。ガスの発生とそれに伴う材料の分解を考慮すると、ＰＶＣフィルムはグラヴィアマーキングのみが可能である。良好なコントラストを得るためには、有色ラッカー層を印刷し、グラヴィア工程において印刷層を分解する。
【００１１】
レーザーマーキングの困難性に加え、ＰＶＣ製カードは壊れやすく、比較的短時間で交換する必要がある。レーザーマーキングが好適に利用できるフィルム材料は、レーザー照射時に腐食性ガスの発生が無いことが好ましい。
【００１２】
ポリカーボネート製カードは、ＰＶＣカードと比較してレーザーマーキングを好適に利用することが出来る。すなわち、低い炭化による良好なグレースケールのマーキングが可能であり、ＩＤカードや免許証などの写真を良好に再現できる。ポリカーボネート製カードの欠点は、材料コストが高いことである。また、ポリカーボネートは剛性が高くなく、弾性率が比較的低いため、耐傷付き性が比較的低く、カード製造工程における加工特性が比較的悪い。
【００１３】
上述のように、上記のプラスチック材料においては、レーザーマーキングを適用する際に種々の問題点がある。  
【００１４】
ＡＢＳから成るコア層と非晶性のポリエステル（ＰＥＴＧ又はＰＣＴＧ）又はアクリレートから成る外層とから成るレーザーマーキング用積層カードが知られている（例えば、特許文献１３〜１４参照）。しかしながら、この種のカードは非晶性のポリエステル（ＰＥＴＧ又はＰＣＴＧ）又はアクリレートが使用されているため、強度不足である。
【００１５】
また、ＰＢＴから成るコア層と、ＰＥＴから成る２つの外層とから成り、各層を接着剤を介すかまたは共押出により積層したレーザーマーキング用３層積層カードも知られている（例えば、特許文献１５〜１６参照）。この種のカードにおいて、ＰＢＴ層はレーザー光吸収剤を含有している。ＰＢＴ層またはすべての層が未延伸であるため、カードの剛性が低い。また、レーザーマーキングの工程において、ＰＥＴ層が結晶化するため、マーキングのコントラストが最適とは言えない。
【００１６】
更に、ポリカーボネートフィルムより安価な白色単層または多層二軸延伸ＰＥＴフィルムも知られている（例えば、特許文献１７〜１８参照）。この種のフィルムは、充分な剛性を有し、ラベルやカードの製造に適するものの、レーザーマーキング性が不十分である。また、白色外層と透明外層とを有するフィルムも知られているが（例えば、特許文献１９参照）、やはりレーザーマーキング性が不十分である。
【００１７】
【特許文献１】欧州特許出願公開第０８６６７５０号明細書
【特許文献２】国際公開第０３／１８７００号パンフレット
【特許文献３】米国特許第６７２３２５９号明細書
【特許文献４】欧州特許出願公開第０１９８７７１号明細書
【特許文献５】特開平２−２２６４７０号公報
【特許文献６】独国特許出願公開第１９９６１３０４号明細書
【特許文献７】独国特許出願公開第１９５２２３９７号明細書
【特許文献８】米国特許第６６９３６５７号明細書
【特許文献９】国際公開第２００６／４２７１４号パンフレット
【特許文献１０】欧州特許出願公開第０９９１５２３号明細書
【特許文献１１】国際公開第２００４／５０７６６号パンフレット
【特許文献１２】国際公開第２００４／５０７６７号パンフレット
【特許文献１３】独国特許出願公開第１９６３１２８３号明細書
【特許文献１４】欧州特許出願公開第１４５８５７４号明細書
【特許文献１５】特開平７−２７６５７５号公報
【特許文献１６】特開２００２−２７３８３２号公報
【特許文献１７】欧州特許出願公開第１２５６５９７号明細書
【特許文献１８】欧州特許出願公開第１１２５９６７号明細書
【特許文献１９】欧州特許出願公開第０６０５１３０号明細書
【発明の開示】
【発明が解決しようとする課題】
【００１８】
本発明は、上記実情に鑑みなされたものであり、その目的は、ＩＤカード、他のカード、ラベル等に使用でき、上記の従来技術における問題点を克服したフィルムを提供することにある。具体的には、（１）レーザー照射により優れたコントラストを有する暗色をマーキングできる、（２）グレースケールモード（写真などの画像）のマーキングが可能である、（３）長手方向および横方向における弾性率が、好ましくは３．５ＧＰａを超えるような良好な剛性を有する、および（４）ポリカーボネートを使用した場合と比較して低コストであることを達成できるフィルムを提供する。
【００１９】
本発明者らは上記課題を達成すべく鋭意検討した結果、単に白色顔料およびレーザー吸収剤を組合せて使用するだけでは中間色（グレートーン）しかマーキングすることが出来ないが、さらに特定の共重合ポリエステルを使用した特定の共押出層に白色顔料および特定のレーザー吸収剤を組合せて使用した２層以上の共押出積層二軸延伸フィルムにより、上記課題が解決できることを見出し、本発明を完成するに至った。
【課題を解決するための手段】
【００２０】
すなわち、本発明の要旨は、ポリエチレンテレフタレート（ＰＥＴ）又はポリエチレンナフタレート（ＰＥＮ）から成り、ベース層と１層以上の外層の少なくとも２層から成る共押出二軸延伸フィルムであって、当該フィルムが上記ＰＥＴから成る場合はエチレングリコール及びテレフタル酸以外の共重合モノマーを構成単位として含み、当該フィルムが上記ＰＥＮから成る場合はエチレングリコール及び２，６−ナフタレンジカルボン酸以外の共重合モノマーを構成単位として含み、上記ベース層は白色顔料および炭化可能なポリマーで被覆されたレーザー吸収剤を含有することを特徴とする共押出二軸延伸フィルムに存する。
【発明の効果】
【００２１】
本発明の積層共押出二軸延伸ポリエステルフィルムは、明色の基材上に黒色およびグレー（中間色）のテキスト、シンボル及びイメージ等のレーザーマーキングを行うことが出来、ＩＤカードやラベルの製造に好適に使用できる。
【発明を実施するための最良の形態】
【００２２】
以下、本発明を詳細に説明する。本発明の共押出二軸延伸フィルムは、ポリエチレンテレフタレート（ＰＥＴ）又はポリエチレンナフタレート（ＰＥＮ）から成り、ベース層と１層以上の外層の少なくとも２層から成り、当該フィルムが上記ＰＥＴから成る場合はエチレングリコール及びテレフタル酸以外の共重合モノマーを構成単位として含み、当該フィルムが上記ＰＥＮから成る場合はエチレングリコール及び２，６−ナフタレンジカルボン酸以外の共重合モノマーを構成単位として含み、上記ベース層は白色顔料および炭化可能なポリマーで被覆されたレーザー吸収剤を含有する。
【００２３】
本発明のフィルムの実施態様：
本発明の共押出しポリエチレンテレフタレート又はポリエチレンナフタレートフィルムは２層以上から成り、白色レーザーマーキング層であるＢ層と、少なくとも１つの透明または不透明な外層Ａ、Ａ’又はＣから成る。
【００２４】
外層Ａ、Ａ’又はＣの厚さは、通常３μｍ以上、好ましくは５μｍ以上、より好ましくは７μｍ以上、特に好ましくは１２μｍ以上である。レーザーマーキング層であるＢ層の厚さは、通常７μｍ以上、好ましくは１５μｍ以上、より好ましくは２０μｍ以上、特に好ましくは２５μｍ以上である。フィルムの層厚みは、通常２３μｍ〜１ｍｍ、好ましくは３０μｍ〜１ｍｍ、より好ましくは４０μｍ〜７００μｍ、特に好ましくは６５μｍ〜６００μｍである。本発明のフィルムは、更に他の層を有していてもよい。
【００２５】
好ましい態様として、本発明のフィルムは、レーザーマーキング層であるＢ層とその両側に配置される外層Ａ、Ａ’又はＣから成る３層構造を有する。この実施態様のフィルムは、これ自身で完成したレーザーマーキング用フィルムである。両外層は異なっていても同じであってもよい。両外層は同じ組成で同じ厚さであってもよく（ＡＢＡ構造）、同じ組成で異なる厚さであってもよく（ＡＢＡ’構造）、また異なる組成であってもよい（ＡＢＣ構造）。
【００２６】
他の実施態様として、本発明のフィルムはＡＢＡ、ＡＢＡ’又はＡＢＣ構造に更にＤ層を有する４層構造（ＡＢＡＤ、ＡＢＡ’Ｄ又はＡＢＣＤ）を有する。この実施態様の場合、Ａ層、Ｂ層、Ａ’層およびＣ層のマトリックスポリマーはポリエチレンテレフタレート又はポリエチレンナフタレートである。そして、Ｄ層は、非晶性または低融点ポリマーから成り、それ自身または他の基材とシールするのに好適な材料から成る。この実施態様では、例えば、レーザーマーキングバッグ、シール性蓋またはシートメタル積層体などの製造に好適に利用できる。
【００２７】
他の実施態様として、本発明のフィルムはＡＢの２層構造を有する。この場合、レーザーマーキングを行う前に、マーキング層／反対層のＢ層との間を、例えばシート又はメタル層の上に溶融させたり、接着剤を使用して積層する等、他の固着材料または手段により結合させておく必要がある。レーザー照射は外層Ａを透過してマーキングを行う。
【００２８】
他の実施態様として、積層体またはシートに使用することを意図して、フィルムはＡＢＤの３層構造を有し、Ｄ層は上記の非晶性低融点ポリマーから成り、他の基材とシールする（シール層）ことに利用する。この場合、マーキング層であるＢ層の厚さは、通常６０μｍ以上、好ましくは７５μｍ以上である。
【００２９】
各層の組成：
Ａ層、Ａ’層、Ｂ層およびＣ層は、ポリエチレンテレフタレート（ＰＥＴ）又はポリエチレン−２，６−ナフタレート（ＰＥＮ）を主成分として成る。本発明のフィルムの性質を満足させるために、ＰＥＴ又はＰＥＮに共重合モノマー単位を含ませる。共重合モノマー単位の含有量はＰＥＴ又はＰＥＮの構成単位モル数を基準として、通常１０モル％以下である。しかしながら、ＰＥＴ又はＰＥＮは、結晶清を残存させており、その融点は２４０℃を超える。
【００３０】
上記の共重合モノマーとしては、ａ）イソフタル酸や、主成分がＰＥＴの場合の２，６−ナフタレンジカルボン酸や、主成分がＰＥＮの場合テレフタル酸などの芳香族モノ又はジカルボン酸化合物；ｂ）炭素数３〜１０の脂肪族ジカルボン酸、ｃ）１，３−プロパンジオール、２−メチル−１，３−プロパンジオール、１，４−ブタンジオール、１，４−シクロヘキサンジメタノール等の炭素数３〜１０の直鎖または環状脂肪族ジオール、ｄ）ジエチレングリコールおよびトリエチレングリコール等が挙げられる。
【００３１】
鎖の長いフレキシブルな脂肪族ジオール又はポリエチレングリコールを共重合モノマーとして使用することは、フィルムの機械的特性を変化させてしまい、高い弾性率を有する固いフィルムを得たい場合には不向きである。
【００３２】
Ｄ層のマトリックスポリマーは、比較的低融点または非晶であることが好ましい。例えば、ＰＥＴ又はＰＥＮを主成分として、上記のａ）〜ｄ）の共重合成分を比較的多く含むポリマーを使用することが好ましい。また、脂肪族ポリエステル、ＰＥＴ又はＰＥＮの部分的エステル交換反応物と脂肪族ポリエステルとの混合物なども使用することが出来る。Ｄ層のマトリックスポリマーは、上記と全く異なるポリマー又はポリマー混合物であってもよい。基本的に、Ｄ層はフィルムにおける接着層の役割を有するため、Ｂ層のポリマーマトリックスよりも低い融点を有する。
【００３３】
Ｂ層のマトリックスポリマーは、２軸延伸フィルムが明色で、実質的に不透明であることを達成するのに十分な量の無機または有機粒子などの白色顔料を含有する。上記粒子の種類および粒径ならびに所望とする外観により、粒子の配合量は異なるが、通常１〜３０重量％である。粒子の一次粒径（ｄ５０）は、種々の値を取ることが出来、通常０．０１〜５μｍである。
【００３４】
上記無機粒子としては、炭酸カルシウム、硫酸バリウム、アパタイト、析出またはヒュームドシリカ、二酸化チタン（アナターゼ型およびルチル型）酸化アルミニウム、ゼオライト、アルミニウムシリケート等の他のシリケート等が挙げられる。中でも硫酸バリウム及び二酸化チタンが好ましい。
【００３５】
Ｂ層において有機粒子を使用する場合、有機粒子としては架橋ポリアクリレート粒子や架橋ポリスチレン粒子などの架橋ポリマー粒子が好ましい。マトリックスポリマーより高い融点を有し、粒径を好ましい範囲に調節した不融ポリマーパウダーも使用することが出来る。更に、ポリエチレン、ポリプロピレン、エチレン−ノルボルネン共重合体（例えば「Ｔｏｐａｓ」（登録商標）、Ｔｏｐａｓ  Ａｄｖａｎｃｅｄ  Ｐｏｌｙｍｅｒｓ社製、Ｆｒａｎｋｆｕｒｔ−Ｈｏｃｈｓｔ、ドイツ）、ノルボルネンのメタセシスポリマー（「Ｚｅｏｎｅｘ」（登録商標）日本ゼオン社製、東京、日本））等の非相溶の低融点ポリマーを使用することも出来る。
【００３６】
Ｂ層のマトリックスポリマーは、レーザーの波長帯における吸収剤から成るレーザーマーク用添加剤を含有する。レーザーマーク用添加剤は炭化可能なポリマーにより被覆されている。そして、このレーザーマーク用添加剤は、炭化可能なポリマーがコアとなり、第２の相溶化ポリマーがこのコアを覆っているシェルとなっているようなコア−シェル型構造を有することが好ましく、これらのコアとシェルは化学的に結合していることが好ましい。特にコア−シェル型添加剤を低融点で剪断力を低下させるようなポリマー（疑似プラスチック）中に更に添加することは、Ｂ層のポリマーマトリックス中にレーザーマーク用添加剤を効果的に分散させることが出来るので好ましい。上記のレーザーマーキング用添加剤およびそれらの成形品への使用については、国際公開第２００４／５０７６６号および２００４／５０７６７号パンフレットに記載されており、市販品としては「Ｍｉｃａｂｓ」（登録商標、ＤＳＭ社製、オランダ）が挙げられる。
【００３７】
上記の炭化可能なポリマーとしては、好ましくはポリアミド、ポリエステル、ポリカーボネート及びこれら２種以上の混合物から成る群より選択される。炭化可能なポリマーとしてこれらを使用する場合、第２の相溶化ポリマーとしては、好ましくは無水マレイン酸変性ポリエチレン、無水マレイン酸変性ポリプロピレン及びその混合物から選択される。コア−シェル型添加剤を低融点で剪断力を低下させるようなポリマー（疑似プラスチック）としては、ポリエチレン又はポリプロピレンが挙げられる。
【００３８】
レーザーマーク用添加剤の粒径は、通常１００ｎｍ〜１０μｍ、好ましくは５００ｎｍ〜２μｍである。
【００３９】
Ａ層、Ａ’層、Ｃ層、Ｂ層およびＤ層のマトリックスポリマーは、フィルムの加工特性および巻取特性を向上させ、表面光沢を調節するために無機粒子を添加することが好ましい。添加する無機粒子の種類および粒径は、層の厚みにより決定され、層の厚みはＢ層中に発現するレーザーマーキングによるテキスト（文字）、シンボル（記号）及びイメージ（画像、写真）が良好に認識できる厚さから決定される。基本的に、上記の目的で使用される無機粒子としては、炭酸カルシウム、硫酸バリウム、アパタイト、析出またはヒュームドシリカ、二酸化チタン（アナターゼ型またはルチル型）、酸化アルミニウム、ゼオライト、アルミニウムシリケート等の他のシリケートが挙げられる。中でも、二酸化ケイ素粒子がマトリックス中の保持性が高いため好ましい。
【００４０】
無機粒子を含有する外層が無い場合、フィルムに良好な易滑性および巻取性を付与する目的で、粒子を含有するコーティングを施すことが好ましい。
【００４１】
フィルムの色調を調節したり、着色フィルムを得る場合、染料、着色顔料または蛍光増白剤をＡ層、Ａ’層、Ｃ層、Ｂ層またはＤ層に添加してもよい。本発明のフィルムの各層は、粒子の分散剤、酸化防止剤、ＵＶ吸収剤、難燃剤などのその他の添加剤を含有してもよい。
【００４２】
Ａ層、Ａ’層、Ｂ層、Ｃ層およびＤ層に配合する白色顔料、無機粒子または架橋有機粒子は、ポリエステルの製造工程中に添加してもよい。この場合、必要に応じて粉砕、分級した粒子はエチレングリコール中に分散され、エステル交換反応または重縮合反応容器内に添加される。また、高濃度で粒子または添加剤を含有するマスターバッチを二軸延伸押出機を使用して調製し、フィルム押出工程において粒子を含有しないポリエステルに添加して粒子濃度を薄めて粒子を添加してもよい。さらに、フィルム押出工程において、二軸延伸押出機内に粒子を直接添加してもよい。
【００４３】
製造方法：
Ａ層、Ａ’層、Ｂ層およびＣ層のポリマーマトリックスを構成するポリエステルは、ジカルボン酸とエチレングリコールとの重縮合反応（ＰＴＡ法）、または、ジカルボン酸エステル、好ましくはジメチルエステルとエチレングリコールとのエステル交換反応（ＤＭＴ法）により製造する。使用するポリエチレンテレフタレートのＳＶ値は通常６００〜９００で、使用するポリエチレン−２，６−ナフタレートのＳＶ値は通常５００〜８００である。
【００４４】
Ｄ層がポリエステルから成る場合、そのポリエステルは上記と類似する方法で製造される。
【００４５】
未架橋有機粒子は二軸押出機内でマスターバッチとして添加されるか、フィルム押出工程に直接添加される。
【００４６】
レーザーマーキング用添加剤の融点が低い場合、単軸押出機を使用し、少量で不十分な量でも配合の中断無く添加することが出来る。Ｂ層の形成に単軸押出機を使用する場合、上記の二軸押出機内で調製されたマスターバッチ（レーザーマーキング用添加剤と上記ポリエステルマトリックスとの混合物）を調製することが好ましい。このような混合物は、ポリエステルがマトリックス相となっており、乾燥でき、膠着などの問題なく押出すことが出来る。Ｂ層の形成に二軸押出機または多軸押出機を使用する場合、レーザーマーキング用添加剤をフィルム押出工程中に直接添加してもよい。
【００４７】
単軸押出機を使用する場合は、予めポリエステルを乾燥させて使用することが好ましい。ベントゾーンを有する二軸押出機を使用する場合は、予備乾燥を省略してもよい。
【００４８】
個々の層を構成するポリエステル又はポリマー混合物は、押出機内で先ず圧縮し流動化する。溶融体は多層ノズルにおいて平坦溶融シートに形成し、各層を積層し、スロットダイを介して押出し、冷却ロール及び複数のロールを使用して引取り、冷却固化させてシートを得る。
【００４９】
次いで、得られたシートを二軸延伸する。通常、二軸延伸は連続的に行われる。このため、初めに長手方向（長手方向）に延伸し、次いで横方向に延伸するのが好ましい。これにより、分子鎖が配向する。通常、長手方向の延伸は、延伸比に対応する異なる回転速度を有する２つのロールを使用して行われ、横手方向の延伸はテンターフレームを使用して行われる。また、連続二軸延伸でなく、同時二軸延伸で二軸延伸してもよい。
【００５０】
延伸温度および延伸比は、所望とするポリエステルフィルムの物性によって決定され、広い範囲で選択できる。一般的に、長手方向の延伸温度は、通常８０〜１３０℃（加熱温度は８０〜１３０℃）、横方向の延伸温度は、通常９０〜１４０℃（延伸開始温度〜延伸最終温度）。長手方向の延伸比は、通常２．０〜５．５、好ましくは２．２〜５．０で、横方向の延伸比は、通常２．４〜５．０、好ましくは２．６〜４．５である。
【００５１】
横方向の延伸前に、フィルムの片面または両面に公知のインラインコーティングにより塗布処理を施し、塗布層を形成してもよい。インラインコーティングによる塗布層によって、その上に設けられるメタル層、印刷層、他のフィルムなどへの接着力を強めたり、帯電防止性、加工特性などを付与することが出来る。共押出外層が、易滑性および巻取特性を付与するための無機粒子を含有しない場合、粒子を含有する塗布層を形成してもよい。
【００５２】
延伸後、通常１５０〜２５０℃で、機械的応力を負荷しながら、通常０．１〜１０秒間熱固定が行われる。熱固定後、公知の方法でフィルムを巻取る。
【００５３】
本発明のフィルムの特性と利点：
本発明のフィルムはレーザーマーキング特性に優れる。レーザーとしては、波長帯域が１５７ｎｍ〜１０．６μｍで、特に、炭酸ガスレーザー（波長：１０．６μｍ）、Ｎｄ：ＹＡＧレーザー（波長：１０６４、５３２、３５５、２６６ｎｍ）、Ｎｄ：ＹО４レーザー（波長：１０６４、５３２、３５５ｎｍ）、所謂ファイバーレーザー（ＦＡＹｂ、波長：約１０６０ｎｍ）等が使用できる。
【００５４】
本発明の二軸延伸フィルムの優れたレーザーマーキング特性は、レーザーマーキング可能なベース層Ｂと透明外層Ａから成る特別な層構成と、Ｂ層中に含有される白色顔料と共に使用される特別なレーザーマーキング用添加剤との組合せによって達成される。本発明のフィルムと層構成が異なる場合、例えば外層Ａが無い場合は、黒色マーキングを得ることは出来ず、薄いグレーのマーキングとなってしまい、マーキングの色を濃くするためにレーザーの出力を挙げるとフィルムが焦げてしまう。本発明のフィルムに添加する添加剤（炭化可能なポリマーでコーティングしたレーザー光吸収剤）の代りに、市販のレーザー光吸収剤を使用した場合、やはり、薄いグレーのマーキングしか得られない。本発明のフィルムに添加する添加剤は使用し、Ｂ層に白色顔料を添加しない場合、半透明なフィルムではマーキングが得られない。
【００５５】
一方、欧州特許出願公開第０８６６７５０号明細書に記載の、レーザー照射により分解される黒色塗布層を有する白色ＰＥＴフィルム（黒色バックの白色イメージ）と比較すると、本発明のフィルムは、白色バックの黒色イメージのマーキングを短時間で施すことが出来、写真などのグレースケールモードのマーキングも可能である。
【００５６】
また、国際公開第０３／１８７００号パンフレットや米国特許第６７２３２５９号明細書に記載の黒色層と白色層とから成るレーザー照射により分解可能なラベルと比較すると、本発明のフィルムは、写真などのグレースケールモードのマーキングも可能である点が優れる。更に、本発明のフィルムでは、電子ビーム装置を必要としない。
【００５７】
また、上記の公知のフィルムと比較し、レーザーマークされる場所がフィルムの表面ではなく外層などで覆われたＢ層であるため、マーキングの永久性があり、マーキングの偽造防止に有効で、引掻きによるマーキングの消去が防止できるという利点を有する。
【００５８】
更に、レーザー光吸収剤を含有するＰＶＣフィルムはよくカード等に利用されているが、これと比較すると、本発明のフィルムは非常に熱安定性に優れている。この点は、環境変化によるカードの寿命に有利である。例えば、炎天下の駐車中の自動車の中における高温によっても熱安定性が高いため変形することがない。ＰＥＴＧ等のＰＶＣ代替品においても同様である。本発明のフィルムは、レーザーマーキングの際に、腐食ガスや健康に被害を与える有毒ガスを発生することはない。
【００５９】
また、レーザー光吸収剤含有または非含有のポリカーボネートフィルムはよくカード等に利用されているが、これと比較すると、本発明のフィルムはより剛性が高い。材料の曲げ剛性は、弾性率に比例するが、本発明のフィルムの曲げ剛性は、同じ厚さのポリカーボネートフィルムのそれと比較して約６０％も高い（本発明のフィルムの弾性率は約４ＧＰａでポリカーボネートフィルムのそれは約２．５ＧＰａである）。更に、ＰＥＴはポリカーボネートと比較して安価である。
【００６０】
用途：
本発明のフィルムの用途としては、身分証明書；その他の付加価値のあるカード；電子・電気部品、輸送や飛行機や宇宙旅行などの手段、工業用装置、医療器具・装置などの悪環境下に耐えて長期間使用する製品へのラベリング等が挙げられる。また、ラッカー塗布に代えて本発明のフィルムを鋼板に積層すると、レーザーマーキング能およびそれによる魅力的な外観に加えて、腐食防止効果にも優れた積層体を得る事ことが出来る。
【実施例】
【００６１】
以下、本発明を、実施例に基づいて詳細に説明するが、本発明はその要旨を超えない限り、以下の記載例に限定されるものではない。各記載例における評価方法を以下に示す。
【００６２】
（１）平均粒径ｄ５０：
平均粒径ｄ５０はＨｏｒｉｂａ  Ｅｕｒｏｐｅ社（ドイツ）製「Ｈｏｒｉｂａ  ＬＡ  ５００」又は「Ｓｙｍｐａｔｈｅｃ  Ｈｅｌｏｓ」を使用したレーザーによる一般的な方法で測定した（Ｍａｌｖｅｒｎ  Ｉｎｓｔｒｕｍｅｎｔｓ社（英国）製「Ｍａｌｖｅｒｎ  Ｍａｓｔｅｒ  Ｓｉｚｅｒ」装置でも基本的に同一の測定である）。水を入れたセルにサンプルを入れ、試験装置にセットする。粒径分布は、平均粒径ｄ５０（平均値）とＳＰＡＮ９８（粒径の分布度合い）の２つのパラメータにより表現される。試験は自動的に行われ、粒径ｄ５０の数学的な計算も一緒に行われる。粒径ｄ５０の値は、累積粒径分布曲線から決定する。５０％におけるｄ５０の値を求めた。
【００６３】
（２）ナノ粒子（「Ａｅｒｏｓｉｌ」（登録商標）および「Ｎｙａｃｏｌ」（登録商標））の一次粒径：
一次粒子の平均粒径は、透過型電子顕微鏡（ＴＥＭ）写真を使用して決定した。試料がフィルム又はポリマー粒状物の形態の場合、マイクロトームで作製した超薄切片を用いて行った。
【００６４】
（３）機械的性質：
フィルムの機械的性質は、１００ｍｍ×１５ｍｍのフィルム片を使用し、ＤＩＮ  ＥＮ  ＩＳＯ  ５２７−１及び−３に従い応力測定装置を使用して行った。フィルム片の長さの変化は距離測定器を使用して測定した。弾性率は、１０％／分の引張速度で、引張度０．２〜０．３の間の傾きから求めた。σ５値（５％伸長時の力）は、１００％／分の引張速度で測定した。
【００６５】
（４）標準粘度ＳＶ：
ポリエステルの標準粘度ＳＶ（ＤＣＡ）は、ポリエステルのジクロロ酢酸１重量％溶液を作成し、ウベローデ型粘度系を使用して２５℃でＤＩＮ  ５３７２６に従って測定した。得られた相対粘度ηｒｅｌより、ＳＶ＝（ηｒｅｌ−１）×１０００の式を使用して、標準粘度ＳＶ値を算出した。固有粘度（ＩＶ）はＳＶと以下の関係がある。
【００６６】
ＩＶ＝［η］＝６．９０７・１０−４ＳＶ（ＤＣＡ）＋０．０６３０９６［ｄｌ／ｇ］
【００６７】
（５）レーザーマーキング性：
「ＶｅｃｔｏｒＭａｒｋ」（登録商標）ＶＭｃ５、Ｎｄ：ＹО４レーザーマーキング照射装置（Ｔｒｕｍｐｆ社製、Ｓｃｈｒａｍｂｅｒｇ、波長１０６４ｎｍ）を使用してテストパターンをフィルム上にマーキングした。マーキング条件は、出力（Ｐ）：１０〜６０％の間で１０％きざみの出力、周波数：１０〜６０ｋＨｚの間で１０ｋＨｚきざみの周波数、マーキング速度：１２００ｍｍ／秒であった。
【００６８】
ほとんどの試料が上記の条件で多かれ少なかれレーザーマーキングがなされた。それぞれの試料において、フィルムが焦げて穴が空くことなく適切で均一なマーキング濃淡となるように最適な条件の格子状のマーキングを行った。そして、それぞれの試料において、上記で選択された最適条件のマーキングについてマーキングカラーと表面形状の目視評価を行った。評価は以下の基準で行った。
【００６９】
マーキングカラーについては、レベル５：黒色、レベル４：ダークグレー、レベル３：中間グレー、レベル２：ライトグレー、レベル１：暗色マーキングが認められない、とした。マーキング表面形状については、Ａ：平滑でマーキングが連続的である、Ｂ：やや表面が荒れている、Ｃ：かなり表面が荒れている、Ｄ：レーザー照射による分解で厚みのロスが著しい、とした。マーキングカラーレベル５及び表面形状Ａが最も優れており、マーキングカラーレベル０〜２で表面形状Ｄの場合、レーザーマーキングとして実用上適しておらず、表面形状が荒れている場合（レベルＢ及びＣ）の場合、用途によっては許容され、他の用途によっては不適の場合がある。
【００７０】
更に、幾つかの実施例では、「ＶｅｃｔｏｒＭａｒｋ（登録商標）ＶＭｃ５」（Ｎｄ：ＹＶＯ４）レーザーを使用して写真の様なグレースケールのマーキングを行った。
【００７１】
また、幾つかの実施例において、周波数が倍の波長５３２ｎｍのＮｄ：ＹＡＧレーザー（「ＰｏｗｅｒＬｉｎｅ  ２０Ｅ  ＳＨＧ  ＩＩ」、Ｒｏｆｉｎ−Ｓｉｎａｒ  Ｌａｓｅｒ  ＧｍｂＨ社製、ベルグキルヒェン）と、波長１０６４ｎｍのＮｄ：ＹＡＧレーザー（「ＶｅｃｔｏｒＭａｒｋ（登録商標）ＶＭｃ３、Ｔｒｕｍｐｆ社製、シュランベルグ）の２種のレーザーを使用して更にレーザーマーキングテストを行った。
【００７２】
（６）層厚み：
型にフィルムを埋め込んで固定し、マイクロトームで切断して切片を調製し、表面をアルゴンプラズマでエッチングし、切断面を走査型電子顕微鏡で観察した。各層における粒子構成が異なることから、各層それぞれ容易に区別でき、厚さを測定することが出来る。
【００７３】
（７）光沢：
フィルムの光沢は、ＤＩＮ  ６７５３０に準じて決定した。フィルムの反射率は、フィルム表面の光学パラメーターとして測定した。ＡＳＴＭ−Ｄ  ５２３−７８及びＩＳＯ  ２８１３に準じて、入射角度を６０°に調節して測定した。入射角度を調節し、入射光は平滑フィルム表面に当たった後に反射または散乱する。光電子ディテクターに当たった入射光は電気的パラメーター（信号）に変換される。測定値は、入射角における無時限数として表示される。
【００７４】
以下の実施例において、以下の各成分を含有するＰＥＴマスターバッチを使用し、押出機内でＰＥＴと混合することにより各成分濃度を所望の濃度に薄めた。
【００７５】
易滑性および白色性を付与する粒子：
硫酸バリウム：「Ｂｌａｎｃ−ｆｉｘｅ  ＸＲ  ＨＸ」、Ｓａｃｈｔｌｅｂｅｎ社製、ドゥイスブルグ、ドイツ、ｄ５０＝０．５５μｍ。
【００７６】
コロイダルシリカ（二酸化ケイ素）粒子：「Ｎｙｃｏｌ  ＤＰ５５４０」、Ｎｙｃｏｌ社製、アッシュランド、マサチューセッツ、米国、平均一次粒子径＝１００ｎｍ、若干凝集している。
【００７７】
ヒュームドシリカ粒子：「Ａｅｒｏｓｉｌ  ＴＴ６００」、Ｄｅｇｕｓｓａ社製、ハナウ、ドイツ、平均一次粒子径＝４０ｎｍ、凝集しており、ｄ５０＝約０．２μｍ。
【００７８】
粗二酸化ケイ素粒子：「Ｓｙｌｙｓｉａ  ４３０」、Ｆｕｊｉ  Ｓｙｌｙｓｉａ社製、日本、ｄ５０＝４．８μｍ。
【００７９】
合成（析出）二酸化ケイ素粒子：「Ｓｙｌｏｂｌｏｃ  ４４Ｈ」、Ｇｒａｃｅ社製、ヴォルムズ、ドイツ、ｄ５０＝２．５μｍ。
【００８０】
二酸化チタン：ルチル型、ｄ５０＝０．３μｍ。
【００８１】
その他の添加剤：
【００８２】
Ｌａｚｅｒｆｌａｉｒ（登録商標）８２５：レーザーマーキング用吸収剤、Ｍ
ｅｒｃｋ社製、ダルムスタット、ドイツ、被覆シート状シリケート、独国特許出願公開第１９５２２３９７号明細書または他のＭｅｒｃｋ社特許出願明細書参照。
【００８３】
Ｍａｒｋ−ｉｔ（登録商標）：レーザーマーキング用吸収剤、Ｅｎｇｅｌｈａｒｄ社製、アイセリン、ニュージャージー州、米国、アンチモンドープ酸化錫、米国特許第６６９３６５７号明細書または他のＥｎｇｅｌｈａｒｄ社特許出願明細書参照。
【００８４】
Ｍｉｃаｂｓ（登録商標）Ａ２０４及びＡ２０６：レーザーマーキング用添加剤、ＤＳＭ社製、ゲレーン、オランダ、国際公開第２００５／５０７６６号または２００４／５０７６７号パンフレット参照。
【００８５】
リン含有スズー銅混合酸化物：国際公開第２００６／４２７１４号パンフレット参照。
【００８６】
実施例１：
以下のＡ層、Ｂ層、Ａ’層用の３種のポリマー混合物をそれぞれ３機の押出機内で２８５℃で溶融した。
【００８７】
Ａ層：ＳＶ＝８００のポリエチレンテレフタレート９９．７３ 重量％と、合成（析出）二酸化ケイ素粒子０．１２重量％と、ヒュームドシリカ粒子０．１５重量％との混合物。 
【００８８】
Ｂ層：ＳＶ＝８００のポリエチレンテレフタレート９３．５ 重量％と、二酸化チタン３．５重量％と、レーザーマーキング用添加剤「Ｍｉｃаｂｓ（登録商標）Ａ２０４」３重量％との混合物。
【００８９】
Ａ’層：ＳＶ＝８００のポリエチレンテレフタレート９９．７３ 重量％と、合成（析出）二酸化ケイ素粒子１．０重量％と、ヒュームドシリカ粒子０．１５重量％との混合物。 
【００９０】
各層用のポリマー混合物はアダプター内で積層され、スロットダイを介し、静電密着方を使用して６０℃に加熱された冷却ロール上に押出された。引続き、長手方向および横方向の延伸を行った後、熱固定を行った。条件を以下に示す。
【００９１】
【表１】
2008080805.tif 000002
【００９２】
得られたＡＢＡ’積層フィルムの総厚さは５０μｍで、Ａ層およびＡ’層の厚さは、それぞれ７μｍであった。フィルムの性質およびレーザーマーキング性能の評価結果について表６に示す。
【００９３】
レーザーマーキング性能については、１０６４ｎｍの波長と５３２ｎｍの波長（２倍の周波数、Ｎｄ：ＹＡＧレーザー）とで実験を行った。マーキング速度は１０００ｍｍ／秒で、マーキングの最適条件は５０ｋＨｚ及び２７Åであった。マーキングカラー評価はレベル４であった。パスポートの写真として、５００ｄｐｉ（ドット／インチ）の良好なグレースケールでマーキングすることが可能であった。
【００９４】
実施例２〜８：
各層の組成（粒子やレーザーマーキング用添加剤の配合量など）、厚さなどを表２〜３に示すように変更した以外は実施例１と同じ手法で積層フィルムを作製した。各実施例のフィルムの性質およびレーザーマーキング性能の評価結果について表６〜８に示す。なお、実施例５及び８においてＮｄ：ＹО４レーザーを使用してフィルム上に写真のイメージのマーキング行った結果、良好なグレースケールのマーキングが得られた。
【００９５】
実施例９：
実施例１と同じ手法で、表２に示す層構成および層厚さの２層構造のフィルムを作製した。更に、フィルムの性質およびレーザーマーキング性能の評価結果について表８に示す。良好なマーキングが得られたが、２層構造なために、フィルムの反対側（レーザー照射側の反対側）が溶融したためにマーキングされた箇所が基材に付着した。
【００９６】
実施例１０：
実施例５のフィルムに更にＤ層を設けた以外は実施例５と同じ手法で積層フィルムを作製した。Ｄ層は、厚さが５μｍであり、イソフタル酸単位でテレフタル酸単位を２０モル％置換したＰＥＴから成り、Ａ’層上に設けられた。更に、このＤ層面をＥＣＣＳ鋼板上に１８０℃で接着・積層することが出来た。レーザーマーキング評価結果は実施例５と同等であった。
【００９７】
実施例１１：
実施例５において、Ｂ層の厚さを６５μｍに変更したこと、及び、Ａ’層の代りに、イソフタル酸単位でテレフタル酸単位を２０モル％置換したＰＥＴから成るＣ層を積層したこと以外は実施例５と同じ手法で積層フィルムを作製した。更に、このＣ層面をＥＣＣＳ鋼板上に１８０℃で接着・積層することが出来た。レーザーマーキング評価結果は実施例５と同等であった。
【００９８】
比較例１〜６、参考例１：
各層の組成（粒子やレーザーマーキング用添加剤の配合量など）、厚さなどを表４〜５に示すように変更した以外は実施例１〜１１と同じ手法で積層フィルムを作製した。各実施例のフィルムの性質およびレーザーマーキング性能の評価結果について表９〜１０に示す。
【００９９】
比較例７：
ポリカーボネートの弾性率とσ５値を有する市販のレーザーマーキング用フィルム「Ｍａｃｒｏｆｏｌ  ＩＤ  ６−２」について弾性率とσ５値を確認したところ、弾性率＝２．３ＧＰａ、σ５値＝５８ＭＰａであった。
【０１００】
【表２】
2008080805.tif 000003
【０１０１】
【表３】
2008080805.tif 000004
【０１０２】
【表４】
2008080805.tif 000005
【０１０３】
【表５】
2008080805.tif 000006
【０１０４】
【表６】
2008080805.tif 000007
【０１０５】
【表７】
2008080805.tif 000008
【０１０６】
【表８】
2008080805.tif 000009
【０１０７】
【表９】
2008080805.tif 000010
【０１０８】
【表１０】
2008080805.tif 000011
【０１０９】
実施例のフィルム（本発明のフィルム）は特別な層構成を有し、Ｂ層に白色顔料と炭化可能なポリマーで被覆されたレーザー光吸収剤を有する二軸延伸ポリエステルフィルムであり、上記の結果より良好なレーザーマーキング特性を有する。比較例１のフィルムは、レーザー光吸収剤を含有していないため、感度の悪いマーキングしか得られなかった。比較例２〜４のフィルムは、レーザー光吸収剤を含有しているものの炭化可能なポリマーを有していないため、中間の程度のマーキングしか得られなかった。比較例５のフィルムは、Ｂ層に白色顔料を有しないため、マーキングすることが出来なかった。比較例６及び参考例１のフィルムは外層が無いかあるいはあまりにも薄いため、高いコントラストのマーキングを得ることが出来なかった。従って、本発明のフィルムは優れたレーザーマーキング特性を有する。